(57)【要約】【課題】  長時間のレーザ照射またはその他の光エネルギ照射条件下でも、光学特性が劣化しない高耐久性を示す光学用樹脂レンズ及び光学用樹脂レンズの作製方法を提供すること。【解決手段】  樹脂組成物を成型する工程を経て得られた成型物を、その樹脂のガラス転移点をＴｇとする時、Ｔｇ−７０℃未満に冷却し、次いでＴｇ／２以上Ｔｇ未満の温度で１分以上２００時間未満で熱処理することにより得られることを特徴とする光学用樹脂レンズ。【選択図】        なし【特許請求の範囲】
【請求項１】
樹脂組成物を成型する工程を経て得られた成型物を、その樹脂のガラス転移点をＴｇとする時、Ｔｇ−７０℃未満に冷却し、次いでＴｇ／２以上Ｔｇ未満の温度で１分以上２００時間未満で熱処理することにより得られることを特徴とする光学用樹脂レンズ。
【請求項２】
前記光学用樹脂レンズの熱機械分析で測定されたガラス転移点をＴｇ（ＴＭＡ）とする時、該光学用樹脂レンズの収縮膨張曲線がＴｇ（ＴＭＡ）以上、Ｔｇ（ＴＭＡ）＋３０℃未満で増加関数型あるいは減少関数型であることを特徴とする請求項１に記載の光学用樹脂レンズ。
【請求項３】
前記樹脂組成物のＴｇが８０℃以上である樹脂を少なくとも１種類含むことを特徴とする請求項１または２に記載の光学用樹脂レンズ。
【請求項４】
前記樹脂組成物が少なくとも１種のオレフィン系樹脂を含むことを特徴とする請求項１〜３のいずれか１項に記載の光学用樹脂レンズ。
【請求項５】
前記オレフィン系樹脂が２成分以上のモノマーの重合で合成された共重合体であることを特徴とする請求項４に記載の光学用樹脂レンズ。
【請求項６】
前記成型物が可塑剤または酸化防止剤を含有することを特徴とする請求項１〜５のいずれか１項に記載の光学用樹脂レンズ。
【請求項７】
請求項１〜６のいずれか１項に記載の光学用樹脂レンズの作製方法であって、樹脂組成物を成型して成型物を得る工程、該成型物をＴｇ−７０℃未満に冷却する工程、及び該成型物をＴｇ／２以上Ｔｇ未満の温度で１時間以上２００時間未満で熱処理する工程を有することを特徴とする光学用樹脂レンズの作製方法。
【発明の詳細な説明】
【技術分野】
【０００１】
本発明は光学用樹脂レンズ及び光学用樹脂レンズの作製方法に関する。
【背景技術】
【０００２】
光学的に透明なプラスチックはその軽量性、量産性の高さから光学製品に広く用いられている。カメラ、フィルム一体型カメラ（レンズ付きフィルム）、ビデオカメラ等の各種カメラ、ＣＤ、ＣＤ−ＲＯＭ、ＣＤ−Ｒ、ＣＤ−ＲＷ、ＣＤ−Ｖｉｄｅｏ、ＭＯ、ＤＶＤ等の光ピックアップ装置、複写機及びプリンター等のＯＡ機器といった各種機器等に使用される高性能光学用レンズには、これまでポリメチルメタクリレート（ＰＭＭＡ）、ポリカーボネート（ＰＣ）、シクロポリオレフィン（ＣＯ）等の透明熱可塑性樹脂を用いて射出成型されたプラスチックレンズ等をその光学系の一部または全部に使用されてきた。
【０００３】
例えば、ＰＭＭＡ（ポリメチルメタクリレート）は光学異方性が小さく、よく利用されている樹脂だが、屈折率が１．４９と小さい、吸湿性が大きい、湿度変化による膨縮が大きい、耐熱性が比較的低い等という問題点があった。
【０００４】
この様な欠点を改善する事を目的にメチルメタクリレートの側鎖に嵩高く、疎水性の置換基を有するメタクリレートモノマーを共重合する等の方法が数多く報告されているが、長時間レーザ光を照射した条件下で高精度や高安定性を求められるプラスチックレンズに使用するには、耐熱性の問題が残されていた。
【０００５】
また、従来公知のＰＣ（ポリカーボネート）は屈折率が１．５９と比較的大きく、吸湿性は比較的小さいという特性を有し、レンズ、光ディスク等に用いられているが、一方では溶融粘度が高く、成型時に歪が残り易い。またベンゼン環が分子配向を起こし易く、成型時に光学異方性が生じ易いという問題点があった。
【０００６】
この問題点を解決する為に、分子量を小さくして溶融粘度を低下させて成型性を向上させたり、分子配向を軽減させる目的で側鎖にベンゼン環をもつポリスチレンとのブロック共重合をしたり、側鎖にベンゼン環を有するモノマーを用いる等の方法が開示されている。
【０００７】
しかし、成型樹脂の強度低下や相分離の為に光学的な不均一性が生じ易かったり、流動性が改善されにくい等から必ずしも満足し得るものではなく、耐熱性が比較的高い樹脂であるが、成型物が複屈折を生じやすいので、高精度が要求されるプラスチックレンズには用いられていないのが現状である。
【０００８】
また、骨格全体もしくはその一部に環状構造を有するシクロポリオレフィンは青色透過性を持つが、ＰＣ（ポリカーボネート）と比較して、光学異方性は小さいものの、高性能プラスチックレンズとして用いるには必ずしも満足できるものではなかったので、その改良が鋭意検討されている。例えば、低複屈折、高耐熱性、高耐湿性を有するシクロポリオレフィン系重合体（例えば、特許文献１参照。）や、シクロポリオレフィン系重合体を水素添加処理することにより、色相改善を目的として開発されたポリマー（例えば、特許文献２参照。）、スチレンとブタジエンとのブロック共重合体の芳香環部分を含む不飽和結合を水素化した特定構造の共重合体が透明性、低複屈折性、機械的強度に優れ、大型で薄型のレンズの作製を可能にした樹脂（例えば、特許文献３参照。）など、材料の改良がなされてきたが、ＰＭＭＡよりも耐熱性の高い材料を使用しても、長時間レーザ光を照射すると、物性が損なわれるといった問題が依然未解決のまま残されていた。
【０００９】
近年ＣＤ−Ｒ、ＤＶＤやＭＯなどの光を使った高密度高速記録方式が盛んに研究され、実用化されている中で、光学系に求められる基準は更に厳しくなっている。高速にディスクが回転する場合、光学性能がデータ書込及び読み出し精度に大きく響いてくる。また、高密度を求める場合にも、光学系の集光力とその安定性が記録密度に直接影響する。光学異方性が大きいと焦点が１点に定まらず、高密度、高速どちらにとっても不利である。
【００１０】
一方、ＶＴＲやデジタルスチルカメラ（ＤＳＣ）などは、より高解像度を求めて研究が盛んに行われているが、これらにはＣＣＤ配列と撮影シーンの周波数の関係でモアレ縞を生じ、撮像に縞模様が現れる場合がある。この現象を防ぐためにローパスフィルタが用いられるが、これら撮像機器のプラスチックレンズにＰＣ（ポリカーボネート）を用いる場合が多く、レンズ自体の光学異方性が大きいため１枚のローパスフィルタでは縞模様を解消できず、２枚以上で対応せざるを得ないという問題点が挙げられる。ローパスフィルタは水晶を用いるため高価であり、これではコスト高となるという問題点がある。上記問題を解決するため光学異方性が小さく、且つ屈折率が大きい素材としては、フルオレン骨格を含む樹脂または光学用レンズが挙げられる（例えば、特許文献４〜９参照。）。
【００１１】
しかしながら、光学性能の要求が厳しく、作製も難しい高密度高速記録用、あるいは撮像用などの高性能光学用レンズに適用した例はない。また、近年これらの高性能レンズは小型軽量化の流れからどんどん小さくなっている。
【００１２】
上記のような高性能光学用レンズを成型法等を用いて樹脂を加工する場合、前記樹脂の注入部は圧力が集中するので、ひずみが起きやすく、特に小さいレンズを作る場合、面積の割合からそのひずみが光学面に影響を及ぼしやすく、その結果、内部応力が発生し、光学異方性（複屈折）を生じやすいという問題点がある。また、長時間のレーザ照射またはその他の光エネルギ照射条件下での温度が上がれば、レンズ中の白濁発生という問題点が顕著に現れるが、解決手段は提案されていないのが現状である。
【特許文献１】特開平５−２３０１４８号公報
【特許文献２】特開２００２−１０５１３１号公報
【特許文献３】特開２００２−１４８４０１号公報
【特許文献４】特開平７−１９８９０１号公報
【特許文献５】特開平８−１０９２４９号公報
【特許文献６】特開平９−３０２０７７号公報
【特許文献７】特開平８−１６０２２２号公報
【特許文献８】特開平５−２１５９０２号公報
【特許文献９】特開平６−２８７２３０号公報
【発明の開示】
【発明が解決しようとする課題】
【００１３】
本発明の目的は、長時間のレーザ照射またはその他の光エネルギ照射条件下でも、光学特性が劣化しない高耐久性を示す光学用樹脂レンズ及び光学用樹脂レンズの作製方法を提供することである。
【課題を解決するための手段】
【００１４】
本発明の上記目的は、下記の構成により達成された。
【００１５】
（請求項１）
樹脂組成物を成型する工程を経て得られた成型物を、その樹脂のガラス転移点をＴｇとする時、Ｔｇ−７０℃未満に冷却し、次いでＴｇ／２以上Ｔｇ未満の温度で１分以上２００時間未満で熱処理することにより得られることを特徴とする光学用樹脂レンズ。
【００１６】
（請求項２）
前記光学用樹脂レンズの熱機械分析で測定されたガラス転移点をＴｇ（ＴＭＡ）とする時、該光学用樹脂レンズの収縮膨張曲線がＴｇ（ＴＭＡ）以上、Ｔｇ（ＴＭＡ）＋３０℃未満で増加関数型あるいは減少関数型であることを特徴とする請求項１に記載の光学用樹脂レンズ。
【００１７】
（請求項３）
前記樹脂組成物のＴｇが８０℃以上である樹脂を少なくとも１種類含むことを特徴とする請求項１または２に記載の光学用樹脂レンズ。
【００１８】
（請求項４）
前記樹脂組成物が少なくとも１種のオレフィン系樹脂を含むことを特徴とする請求項１〜３のいずれか１項に記載の光学用樹脂レンズ。
【００１９】
（請求項５）
前記オレフィン系樹脂が２成分以上のモノマーの重合で合成された共重合体であることを特徴とする請求項４に記載の光学用樹脂レンズ。
【００２０】
（請求項６）
前記成型物が可塑剤または酸化防止剤を含有することを特徴とする請求項１〜５のいずれか１項に記載の光学用樹脂レンズ。
【００２１】
（請求項７）
請求項１〜６のいずれか１項に記載の光学用樹脂レンズの作製方法であって、樹脂組成物を成型して成型物を得る工程、該成型物をＴｇ−７０℃未満に冷却する工程、及び該成型物をＴｇ／２以上Ｔｇ未満の温度で１時間以上２００時間未満で熱処理する工程を有することを特徴とする光学用樹脂レンズの作製方法。
【発明の効果】
【００２２】
本発明により、長時間のレーザ照射またはその他の光エネルギ照射条件下でも光学特性が劣化しない、高耐久性を示す光学用樹脂レンズ及び光学用樹脂レンズの作製方法を提供することが出来た。
【発明を実施するための最良の形態】
【００２３】
本発明の光学用樹脂レンズにおいては、請求項１で規定される構成をとることにより、長時間のレーザ照射またはその他の光エネルギ照射条件下でも光学特性が劣化しない高耐久性を示す光学用樹脂レンズを提供することが出来る。更に、請求項２〜６のいずれか１項に記載の構成をとることにより、更に光学特性的に耐久性の高い光学用樹脂レンズを提供することが出来る。
【００２４】
以下、本発明に係る各構成要素の詳細について、順次説明する。
【００２５】
《樹脂組成物》
本発明に係る樹脂組成物もしくは樹脂のガラス転移点（Ｔｇ）は、ＤＳＣ（Ｄｉｆｆｅｒｅｎｔｉａｌ  Ｓｃａｎｎｉｎｇ  Ｃｏｌｏｒｉｍｅｔｒｙ：示差走査熱量法）を用いてＪＩＳ−Ｋ−７１２１に規定の方法に従い求められた値である。樹脂組成物のＴｇとその組成物に主成分として用いられている樹脂のＴｇが異なるときには、本発明の趣旨から樹脂組成物のＴｇが重要で、この値はレンズ成型物から推定することができる。また、ＴＭＡ（Ｔｈｅｒｍｏｍｅｃｈａｎｉｃａｌ  Ａｎａｌｙｚｅｒ、熱機械分析装置）を用いＪＩＳ−Ｋ−７１９７に準拠して測定される線膨張率が３倍以上変化する点から、このＴｇを求める方法も知られているが、本発明ではＴｇ（ＴＭＡ）としてＤＳＣから求められるＴｇと区別し、樹脂のガラス転移点を意味するときには、ＤＳＣで測定されたＴｇを用いる。但し、多くの場合、ＴｇとＴｇ（ＴＭＡ）との差は１０℃未満であるが、この差の絶対値が１０℃以上となる樹脂組成物では、Ｔｇ（ＴＭＡ）の値をＴｇとして採用する。
【００２６】
本発明に係る樹脂組成物とは、少なくとも１種類の樹脂（高分子）を含有し、各種成型物の原料として用いることが出来る。本発明に係る樹脂組成物に用いられている高分子は、必ずその単量体であるモノマーが存在し、少なくとも１工程モノマーを重合する工程を経ることで高分子が製造されるものとする。この前提において、高分子は素材であるモノマ−の組み合わせでその物性が決まる。本発明において、どのようなモノマーを用いていかなる工程で高分子を合成するかは特に規定しない。しかし、本発明においては、熱処理を行うので高分子である樹脂のＴｇは、４０℃以下の場合熱処理過程で変形する可能性がある。種々の実験の結果、樹脂組成物に含まれる樹脂のＴｇが８０℃以上であれば、４０℃の熱処理で変形が生じなかったので、樹脂のＴｇは８０℃以上が好適に選ばれ、また成型工程における作業性を考慮するとＴｇは３００℃未満の高分子が選ばれる。樹脂だけを用いて成型物を製造することは稀であり、通常は酸化防止剤や可塑剤などの添加が行われる。このような第二成分の添加でＴｇが下がることもあり、樹脂のＴｇは更に望ましくは１００℃以上が好適に選ばれる。
【００２７】
例えば、本発明の光学用樹脂レンズに用いることが可能な樹脂（樹脂材料、プラスチック材料ともいう）としては、光学用樹脂レンズへの適用が可能な材料であれば特に限定されないが、三菱レイヨン製「アクリペットＶＨ」、三菱レイヨン製「アクリペットＷＦ−１００」、日立化成工業製「アプトレッツＯＺ−１０００」、クラレ製「バラペットＭＩ−９１」、等のアクリル系、日本ゼオン製「ＺＥＯＮＥＸ」、三井石油化学工業製「ＡＰＥＬ」等のオレフィン系、日本合成ゴム製「ＡＲＴＯＮ」等のノルボルネン系の種々の樹脂材料を用いることができるが、光学的耐久性向上の観点から、また射出成型時の金型への転写性が良好で目標とする光学性能を容易に得ることができ、最小肉厚を小さくすることが可能であることから、日本ゼオン製「ＺＥＯＮＥＸ」、三井石油化学工業製「ＡＰＥＬ」等のオレフィン系、日本合成ゴム製「ＡＲＴＯＮ」等のノルボルネン系などの樹脂を主成分とする樹脂組成物が好ましい。
【００２８】
耐熱性を考慮すると組成物に１種類以上、Ｔｇが８０℃以上であるオレフィン系樹脂を用いることが好ましい。このとき、オレフィン系樹脂は１成分のモノマーから合成された高分子でもよいが、好適には２成分以上のモノマーを用いて合成された共重合体が選ばれる。この共重合体については、１００成分以上のモノマーを用いて製造してもよいが、生産効率重合安定性からモノマーの混合は１０成分以下が好ましい。更に好ましいのは５成分以下である。また、得られた共重合体は結晶性高分子でも非晶性高分子でも構わないが、好ましくは非晶性高分子がよい。
【００２９】
ここで、樹脂組成物とは樹脂だけの混合物、樹脂とその他の高分子の混合物の場合でもよく、また前記樹脂組成物に、酸化防止剤、紫外線吸収剤その他の添加剤等を加えた場合の混合物でもよい。
【００３０】
《樹脂組成物の添加剤》
〈酸化防止剤〉
本発明に用いられる酸化防止剤について説明する。
【００３１】
酸化防止剤としては、フェノール系酸化防止剤、リン系酸化防止剤、イオウ系酸化防止剤などが挙げられ、これらの中でもフェノール系酸化防止剤、特にアルキル置換フェノール系酸化防止剤が好ましい。これらの酸化防止剤を配合することにより、透明性、耐熱性等を低下させることなく、成型時の酸化劣化等によるレンズの着色や強度低下を防止できる。これらの酸化防止剤はそれぞれ単独であるいは２種以上を組み合わせて用いることができ、その配合量は本発明の目的を損なわない範囲で適宜選択されるが、本発明に係る重合体１００質量部に対して、好ましくは０．００１〜５質量部、より好ましくは０．０１〜１質量部である。
【００３２】
フェノール系酸化防止剤としては、従来公知のものが使用でき、例えば、２−ｔ−ブチル−６−（３−ｔ−ブチル−２−ヒドロキシ−５−メチルベンジル）−４−メチルフェニルアクリレート、２，４−ジ−ｔ−アミル−６−（１−（３，５−ジ−ｔ−アミル−２−ヒドロキシフェニル）エチル）フェニルアクリレートなどの特開昭６３−１７９９５３号公報や特開平１−１６８６４３号公報に記載されるアクリレート系化合物；オクタデシル−３−（３，５−ジ−ｔ−ブチル−４−ヒドロキシフェニル）プロピオネート、２，２′−メチレン−ビス（４−メチル−６−ｔ−ブチルフェノール）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３′，５′−ジ−ｔ−ブチル−４′−ヒドロキシフェニル）プロピオネート）メタン［即ち、ペンタエリスリメチル−テトラキス（３−（３，５−ジ−ｔ−ブチル−４−ヒドロキシフェニル）プロピオネート）］、トリエチレングリコール−ビス（３−（３−ｔ−ブチル−４−ヒドロキシ−５−メチルフェニル）プロピオネート）などのアルキル置換フェノール系化合物；６−（４−ヒドロキシ−３，５−ジ−ｔ−ブチルアニリノ）−２，４−ビスオクチルチオ−１，３，５−トリアジン、４−ビスオクチルチオ−１，３，５−トリアジン、２−オクチルチオ−４，６−ビス（３，５−ジ−ｔ−ブチル−４−オキシアニリノ）−１，３，５−トリアジンなどのトリアジン基含有フェノール系化合物；などが挙げられる。
【００３３】
リン系酸化防止剤としては、一般の樹脂工業で通常使用される物であれば格別な限定はなく、例えば、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイドなどのモノホスファイト系化合物；４，４′−ブチリデン−ビス（３−メチル−６−ｔ−ブチルフェニル−ジ−トリデシルホスファイト）、４，４′−イソプロピリデン−ビス（フェニル−ジ−アルキル（Ｃ１２〜Ｃ１５）ホスファイト）などのジホスファイト系化合物などが挙げられる。これらの中でも、モノホスファイト系化合物が好ましく、トリス（ノニルフェニル）ホスファイト、トリス（ジノニルフェニル）ホスファイト、トリス（２，４−ジ−ｔ−ブチルフェニル）ホスファイトなどが特に好ましい。
【００３４】
イオウ系酸化防止剤としては、例えば、ジラウリル−３，３−チオジプロピオネート、ジミリスチル−３，３′−チオジプロピピオネート、ジステアリル−３，３−チオジプロピオネート、ラウリルステアリル−３，３−チオジプロピオネート、ペンタエリスリトール−テトラキス（β−ラウリル−チオ−プロピオネート）、３，９−ビス（２−ドデシルチオエチル）−２，４，８，１０−テトラオキサスピロ［５，５］ウンデカン等が挙げられる。
【００３５】
〈紫外線吸収剤〉
本発明に用いられる紫外線吸収剤について説明する。
【００３６】
紫外線吸収剤としては、２，４−ジヒドロキシベンゾフェノン、２−ヒドロキシ−４−メトキシベンゾフェノン、２，２′−ジヒドロキシ−４−メトキシベンゾフェノン、２，２′−ジヒドロキシ−４，４′−ジメトキシベンゾフェノン、２−ヒドロキシ−４−メトキシ−２′−ベンゾフェノン、２−ヒドロキシ−４−メトキシ−５−スルホベンゾフェノントリヒドレート、２−ヒドロキシ−４−ｎ−オクトキシベンゾフェノン、２，２′，４，４′−テトラヒドロキシベンゾフェノン、４−ドデシロキシ−２−ヒドロキシベンゾフェノン、ビス（５−ベンゾイル−４−ヒドロキシ−２−メトキシフェニル）メタンなどのベンゾフェノン系紫外線吸収剤；２−（２′−ヒドロキシ−５′−メチル−フェニル）ベンゾトリアゾール、２−（２Ｈ−ベンゾトリアゾール−２−イル）−４−メチル−６−（３，４，５，６−テトラヒドロフタルイミディルメチル）フェノール、２−（２Ｈ−ベンゾトリアゾール−２−イル）−４，６−ビス（１−メチル−１−フェニルエチル）フェノール、２−（２′−ヒドロキシ−３′，５′−ジ−ｔ−ブチル−フェニル）ベンゾトリアゾール、２−（２′−ヒドロキシ−３′−ｔ−ブチル−５′−メチル−フェニル）−５−クロロベンゾトリアゾール、２−（２′−ヒドロキシ−５′−ｔ−オクチルフェニル）ベンゾトリアゾール、２−（２′−ヒドロキシ−３′，５′−ジ−ｔ−アミルフェニル）ベンゾトリアゾール、２−〔２′−ヒドロキシ−３′−（３″，４″，５″，６″−テトラヒドロフタルイミドメチル）−５′−メチルフェニル〕ベンゾトリアゾール、２，２′−メチレンビス〔４−（１，１，３，３−テトラメチルブチル）−６−（２Ｈ−ベンゾトリアゾール−２−イル）フェノール〕などのベンゾトリアゾール系紫外線吸収剤などが挙げられる。これらの中でも、２−（２′−ヒドロキシ−５′−メチル−フェニル）ベンゾトリアゾール、２−（２Ｈ−ベンゾトリアゾール−２−イル）−４−メチル−６−（３，４，５，６−テトラヒドロフタルイミジルメチル）フェノール、２−（２Ｈ−ベンゾトリアゾール−２−イル）−４，６−ビス（１−メチル−１−フェニルエチル）フェノールなどが耐熱性、低揮発性などの観点から好ましい。
【００３７】
〈耐光安定剤〉
本発明に用いられる耐光安定剤について説明する。
【００３８】
耐光安定剤としては、ベンゾフェノン系耐光安定剤、ベンゾトリアゾール系耐光安定剤、ヒンダードアミン系耐光安定剤などが挙げられるが、本発明においては、レンズの透明性、耐着色性等の観点から、ヒンダードアミン系耐光安定剤を用いるのが好ましい。ヒンダードアミン系耐光安定剤（以下、ＨＡＬＳと記す。）の中でも、ＴＨＦを溶媒として用いたＧＰＣにより測定したポリスチレン換算のＭｎが１０００〜１００００であるものが好ましく、２０００〜５０００であるものがより好ましく、２８００〜３８００であるものが特に好ましい。Ｍｎが小さすぎると、該ＨＡＬＳをブロック共重合体に加熱溶融混練して配合する際に、揮発のため所定量を配合できなかったり、射出成型等の加熱溶融成型時に発泡やシルバーストリークが生じるなど加工安定性が低下する。また、ランプを点灯させた状態でレンズを長時間使用する場合に、レンズから揮発性成分がガスとなって発生する。逆にＭｎが大き過ぎるとブロック共重合体への分散性が低下して、レンズの透明性が低下し、耐光性改良の効果が低減する。従って、本発明においては、ＨＡＬＳのＭｎを上記範囲とすることにより加工安定性、低ガス発生性、透明性に優れたレンズが得られる。
【００３９】
このようなＨＡＬＳの具体例としては、Ｎ，Ｎ′，Ｎ″，Ｎ″′−テトラキス〔４，６−ビス｛ブチル−（Ｎ−メチル−２，２，６，６−テトラメチルピペリジン−４−イル）アミノ｝−トリアジン−２−イル〕−４，７−ジアザデカン−１，１０−ジアミン、ジブチルアミンと１，３，５−トリアジンとＮ，Ｎ′−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、１，６−ヘキサンジアミン−Ｎ，Ｎ′−ビス（２，２，６，６−テトラメチル−４−ピペリジル）とモルフォリン−２，４，６−トリクロロ−１，３，５−トリアジンとの重縮合物、ポリ〔（６−モルフォリノ−ｓ−トリアジン−２，４−ジイル）（２，２，６，６，−テトラメチル−４−ピペリジル）イミノ〕−ヘキサメチレン〔（２，２，６，６−テトラメチル−４−ピペリジル）イミノ〕〕などの、ピペリジン環がトリアジン骨格を介して複数結合した高分子量ＨＡＬＳ；コハク酸ジメチルと４−ヒドロキシ−２，２，６，６−テトラメチル−１−ピペリジンエタノールとの重合物、１，２，３，４−ブタンテトラカルボン酸と１，２，２，６，６−ペンタメチル−４−ピペリジノールと３，９−ビス（２−ヒドロキシ−１，１−ジメチルエチル）−２，４，８，１０−テトラオキサスピロ［５，５］ウンデカンとの混合エステル化物などの、ピペリジン環がエステル結合を介して結合した高分子量ＨＡＬＳ等が挙げられる。
【００４０】
これらの中でも、ジブチルアミンと１，３，５−トリアジンとＮ，Ｎ′−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、コハク酸ジメチルと４−ヒドロキシ−２，２，６，６−テトラメチル−１−ピペリジンエタノールとの重合物などのＭｎが２０００〜５０００のものが好ましい。
【００４１】
本発明に係る樹脂に対する上記紫外線吸収剤およびＨＡＬＳの配合量は、重合体１００質量部に対して、好ましくは０．０１質量部〜２０質量部、より好ましくは０．０２質量部〜１５質量部、特に好ましくは０．０５質量部〜１０質量部である。添加量が少なすぎると耐光性の改良効果が十分に得られず、屋外で長時間使用する場合等に着色が生じる。一方、ＨＡＬＳの配合量が多すぎると、その一部がガスとなって発生したり、樹脂への分散性が低下して、レンズの透明性が低下する。
【００４２】
しかし、本発明の光学用樹脂レンズを屋外で使用しない場合、即ちＣＤ−ＲＯＭやＤＶＤ−ＲＯＭなどの光学装置のピックアップなどに組み込み使用する場合には、紫外線吸収剤およびＨＡＬＳの添加は必須ではなく無添加でもよい。
【００４３】
また、本発明に係る樹脂に最も低いガラス転移温度が３０℃以下である化合物を１０％未満配合することにより、透明性、耐熱性、機械的強度などの諸特性を低下させることなく、長時間の高温高湿度環境下での白濁を防止できる。例えば、白濁防止剤として以下の材料がある。
【００４４】
（１）軟質重合体
本発明に用いる軟質重合体は、通常３０℃以下のＴｇを有する重合体であり、Ｔｇが複数存在する場合には、少なくとも最も低いＴｇが３０℃以下であることが好ましい。
【００４５】
これらの軟質重合体の具体例としては、例えば、液状ポリエチレン、ポリプロピレン、ポリ−１−ブテン、エチレン・α−オレフィン共重合体、プロピレン・α−オレフィン共重合体、エチレン・プロピレン・ジエン共重合体（ＥＰＤＭ）、エチレン・プロピレン・スチレン共重合体などのオレフィン系軟質重合体、ポリイソブチレン、イソブチレン・イソプレンゴム、イソブチレン・スチレン共重合体などのイソブチレン系軟質重合体；ポリブタジエン、ポリイソプレン、ブタジエン・スチレンランダム共重合体、イソプレン・スチレンランダム共重合体、アクリロニトリル・ブタジエン共重合体、アクリロニトリル・ブタジエン・スチレン共重合体、ブタジエン・スチレン・ブロック共重合体、スチレン・ブタジエン・スチレン・ブロック共重合体、イソプレン・スチレン・ブロック共重合体、スチレン・イソプレン・スチレン・ブロック共重合体などのジエン系軟質重合体、ジメチルポリシロキサン、ジフェニルポリシロキサン、ジヒドロキシポリシロキサン、などのケイ素含有軟質重合体、ポリブチルアクリレート、ポリブチルメタクリレート、ポリヒドロキシエチルメタクリレート、ポリアクリルアミド、ポリアクリロニトリル、ブチルアクリレート・スチレン共重合体などのα，β−不飽和酸からなる軟質重合体、ポリビニルアルコール、ポリ酢酸ビニル、ポリステアリン酸ビニル、酢酸ビニル・スチレン共重合体などの不飽和アルコールおよびアミンまたはそのアシル誘導体またはアセタールからなる軟質重合体、エチレンオキシド、ポリプロピレンオキシド、エピクロルヒドリンゴムなどのエポキシ系軟質軟質重合体、フッ化ビニリデン系ゴム、四フッ化エチレン−プロピレンゴムなどのフッ素系軟質重合体、天然ゴム、ポリペプチド、蛋白質、ポリエステル系熱可塑性エラストマー、塩化ビニル系熱可塑性エラストマー、ポリアミド系熱可塑性エラストマーなどのその他の軟質重合体等が挙げられる。これらの軟質重合体は架橋構造を有したものであってもよく、また変性反応により官能基を導入したものでもよい。
【００４６】
上記軟質重合体の中でもジエン系軟質重合体が好ましく、特に該軟質重合体の炭素−炭素不飽和結合を水素化した水素化物が、ゴム弾性、機械強度、柔軟性、分散性の点で優れる。
【００４７】
（２）アルコール性化合物
また、アルコール性化合物は分子内に少なくとも１つの非フェノール性水酸基を有する化合物で、好適には少なくても１つの水酸基と少なくとも１つのエーテル結合またはエステル結合を有する。このような化合物の具体例としては、例えば、２価以上の多価アルコール、より好ましくは３価以上の多価アルコール、更に好ましくは３〜８個の水酸基を有する多価アルコールの水酸基の１つがエーテル化またはエステル化されたアルコール性エーテル化合物やアルコール性エステル化合物が挙げられる。
【００４８】
２価以上の多価アルコールとしては、例えば、ポリエチレングリコール、グリセロール、トリメチロールプロパン、ペンタエリスリトール、ジグリセロール、トリグリセロール、ジペンタエリスリトール、１，６，７−トリヒドロキシ−２，２−ジ（ヒドロキシメチル）−４−オキソヘプタン、ソルビトール、２−メチル−１，６，７−トリヒドロキシ−２−ヒドロキシメチル−４−オキソヘプタン、１，５，６−トリヒドロキシ−３−オキソヘキサンペンタエリスリトール、トリス（２−ヒドロキシエチル）イソシアヌレートなどが挙げられるが、特に３価以上の多価アルコール、更には３〜８個の水酸基を有する多価アルコールが好ましい。またアルコール性エステル化合物を得る場合には、α、β−ジオールを含むアルコール性エステル化合物が合成可能なグリセロール、ジグリセロール、トリグリセロールなどが好ましい。
【００４９】
このようなアルコール性化合物として、例えば、グリセリンモノステアレート、グリセリンモノラウレート、グリセリンモノベヘネート、ジグリセリンモノステアレート、グリセリンジステアレート、グリセリンジラウレート、ペンタエリスリトールモノステアレート、ペンタエリスリトールモノラウレート、ペンタエリスリトールモノベヘレート、ペンタエリスリトールジステアレート、ペンタエリスリトールジラウレート、ペンタエリスリトールトリステアレート、ジペンタエリスリトールジステアレートなどの多価アルコール性エステル化物；３−オクチルオキシ−１，２−プロパンジオール、３−デシルオキシ−１，２−プロパンジオール、３−ラウリルオキシ−１，２−プロパンジオール、３−（４−ノニルフェニルオキシ）−１，２−プロパンジオール、１，６−ジヒドロオキシ−２，２−ジ（ヒドロキシメチル）−７−（４−ノニルフェニルオキシ）−４−オキソヘプタン、ｐ−ノニルフェニルエーテルとホルムアルデヒドの縮合体とグリシドールの反応により得られるアルコール性エーテル化合物、ｐ−オクチルフェニルエーテルとホルムアルデヒドの縮合体とグリシドールの反応により得られるアルコール性エーテル化合物、ｐ−オクチルフェニルエーテルとジシクロペンタジエンの縮合体とグリシドールの反応により得られるアルコール性エーテル化合物などが挙げられる。これらの多価アルコール性化合物は単独でまたは２種以上を組み合わせて使用される。これらの多価アルコール性化合物の分子量は特に限定されないが、通常５００〜２０００、好ましくは８００〜１５００のものが透明性の低下も少ない。
【００５０】
（１）〜（２）の化合物の配合量は、脂環式炭化水素系共重合体と配合される化合物の組み合わせによって決まるが、一般に配合量が多すぎれば、組成物のガラス転移温度や透明性が大きく低下し、光学材料として使用するのに不適である。また配合量が少なすぎれば、高温高湿下において成型物の白濁を生じる場合がある。配合量としては、脂環式炭化水素系共重合体１００質量部に対して、通常０．０１質量部〜１０質量部、好ましくは０．０２質量部〜５質量部、特に好ましくは０．０５質量部〜２質量部の割合で配合する。配合量が少なすぎる場合には、高温高湿度環境下における白濁防止効果が得られず、配合量が多すぎる場合は成型品の耐熱性、透明性が低下する。
【００５１】
しかし、これらの添加剤についても、無添加でも本発明の目的を達成することが可能である。
【００５２】
〈その他の添加剤〉
本発明に係る樹脂組成物には、必要に応じてその他の添加剤として、近赤外線吸収剤、染料や顔料などの着色剤、滑剤、可塑剤、帯電防止剤、蛍光増白剤、無機フィラーなどを配合することができ、これらは単独であるいは２種以上混合して用いることができ、その配合量は本発明の目的を損ねない範囲で適宜選択される。
【００５３】
《樹脂組成物の調製方法》
本発明に係る樹脂組成物の調製方法について説明する。
【００５４】
本発明に係る樹脂組成物は、成型する工程（成型プロセス）の前に特定の加工処理をすることが好ましく、加工処理の段階で通常樹脂に添加される可塑剤、酸化防止剤、その他の添加剤を加えてもよい。本発明に係る樹脂組成物の調製方法としては、下記の混練プロセスまたは混合物を溶媒に溶解、溶媒除去、乾燥を経て組成物を得るプロセス等が好ましい調製方法として挙げられるが、更に好ましい調製方法は混練プロセスである。また、混練プロセスとして、通常の樹脂の配合に用いるプロセスを用いることができる。例えば、ロール、バンバリーミキサ、二軸混練機、ニーダールーダなどを用いることができるが、好ましくはバンバリーミキサ、二軸混練機、ニーダールーダ等が挙げられる。樹脂の酸化を防ぐ目的で、密閉系で混練り可能な装置が好適に使用され、更に好ましくは、窒素やアルゴンなどの不活性ガス化で混練プロセスを行うことが望ましい。
【００５５】
混練以外に樹脂もしくは可塑剤または酸化防止剤その他を混合して得られた樹脂組成物を溶媒に溶かし、溶解後乾燥して得られた材料を用いて作製する方法もよい。
【００５６】
本発明に係る溶媒に関しては、樹脂を溶解可能な溶媒であれば何でもよく、その種類を限定しない。
【００５７】
《光学用樹脂レンズの作製方法》
本発明の光学用樹脂レンズの作製方法について説明する。
【００５８】
本発明の光学用樹脂レンズは、まず樹脂組成物（樹脂単独の場合もあれば、樹脂と添加剤との混合物の場合もある）を調製し、次いで得られた樹脂組成物を成型する工程を含む。
【００５９】
本発明に係る樹脂組成物の成型方法について説明する。
【００６０】
本発明に係る樹脂組成物の成型物は、前記樹脂組成物からなる成型材料を成型して得られる。成型方法としては格別な制限されるものはないが、低複屈折性、機械強度、寸法精度等の特性に優れた成型物を得る為には溶融成型が好ましい。溶融成型法としては、例えば、市販のプレス成型、市販の押し出し成型、市販の射出成型等が挙げられるが、射出成型が成型性、生産性の観点から好ましい。成型条件は使用目的、または成型方法により適宜選択されるが、例えば、射出成型における樹脂組成物（樹脂単独の場合または樹脂と添加物との混合物の両方がある）の温度は、成型時に適度な流動性を樹脂に付与して成型品のヒケやひずみを防止し、樹脂の熱分解によるシルバーストリークの発生を防止し、更に成型物の黄変を効果的に防止する観点から１５０℃〜４００℃の範囲が好ましく、更に好ましくは２００℃〜３５０℃の範囲であり、特に好ましくは２００℃〜３３０℃の範囲である。
【００６１】
成型工程に続いて、発明者らが樹脂組成物のＴｇ−７０℃未満で熱処理を行い、発明に到った経緯を示す。
【００６２】
高分子物性には、緩和の影響を受けた現象が観察されることがある。例えば、成型時の歪みが原因で経時により高分子が緩和した結果、成型物の形状が設計した寸法から誤差を生じることはよく知られている。そのため光学用樹脂レンズの成型では、成型物に歪を残さないよう注意が払われる。また、成型物の物性は成型条件により変化し、例えば、密度に関しても１０％前後変化するが、成型物の密度とレンズ性能に関しては不明の点が多い。このような成型物の歪と成型物の特徴を鋭意検討した結果、詳細な理由は不明であるが、成型物であるレンズを成型後Ｔｇ−７０℃未満に冷却後、Ｔｇ／２以上Ｔｇ未満の温度領域で熱処理をすることにより、驚くべきことに光学用樹脂レンズの耐久性が著しく向上することが判った。
【００６３】
成型物であるレンズの熱処理時間については、本発明の目的を達成できる条件であれば特に制限を加えないが、２００時間以上行っても同様の効果が得られるが、２００時間以上行うことは経済性の観点から好ましくなく、１６８時間以内が好適である。更に４８時間以内であればより経済的な工程となる。一方１分未満という短時間では、本発明の目的を十分に達成できず好ましくない。一般に熱処理温度と熱処理時間には、温度が高い場合には時間を短く選択することができるようであるが、本発明では発明の目的を達成する経済的な条件から熱処理時間を選択しているので、特にその選択に制限を加えない。
【００６４】
本発明の条件で熱処理を行うと、光学用樹脂レンズの耐久性が著しく向上する以外に予期せぬ発見があった。
【００６５】
一般に樹脂組成物を成型する工程を経て得られた成型物についてＴＭＡを測定すると、樹脂組成物のＴｇ（ＴＭＡ）付近の温度に線膨張率の変極点を有する複雑な曲線が得られる。本発明の条件で熱処理を行うとこの曲線が、室温付近からＴｇ（ＴＭＡ）まで線膨張率Ｌ１が２倍以上変化しない、ほぼ直線に近いデータが得られ、Ｔｇ（ＴＭＡ）以上Ｔｇ（ＴＭＡ）＋３０℃の領域では、少しずつ線膨張率が上昇し、Ｌ１の２倍以上の線膨張率Ｌ２となる。即ち、Ｔｇ（ＴＭＡ）以上における収縮膨張曲線がＴｇ（ＴＭＡ）＋３０℃未満で増加関数型となる。また樹脂組成物によってはＴｇ（ＴＭＡ）以上Ｔｇ（ＴＭＡ）＋３０℃の領域で、少しずつ線膨張率が減少し、Ｌ１の１／２倍以下の線膨張率Ｌ２となる場合がある。即ち、Ｔｇ（ＴＭＡ）以上における収縮膨張曲線がＴｇ（ＴＭＡ）＋３０℃未満で減少関数型となる場合である。
【００６６】
ある温度範囲における収縮膨張曲線が増加関数型あるいは減少関数型であるとは、温度の微小増加をΔＴとすると、ある温度Ｔ（ＴＭＡ）からＴ（ＴＭＡ）＋ΔＴに変化したときに、収縮膨張曲線が増加から減少に転じることが無いこと（増加関数型）あるいは、減少から増加に転じることが無いこと（減少関数型）を意味する。即ち、温度がわずかに上昇したときに、必ずそれまでの収縮膨張変化と同じ傾向を示すか、収縮膨張変化が無くなるかのいずれかの変化を示す成型物が本発明である。温度がわずかに上昇した時に、それまで収縮膨張量が増加していて減少に転じる変化をする成型物、あるいは減少していて増加に転じる変化をする成型物は、本発明の目的を達成しない。好ましくはＴｇ（ＴＭＡ）からＴｇ（ＴＭＡ）＋３０℃の温度範囲でＴＭＡの収縮膨張変化が常に増加もしくは減少する単純増加関数型もしくは単純減少関数型が望ましい。
【００６７】
どのような場合に増加関数型となるか、減少関数型になるかは明らかではないが、本発明の条件で熱処理を行うと、ＴＭＡの収縮膨張変化が単純な変化となる。
【００６８】
このような検討から、成型後一度Ｔｇ−７０℃未満に冷却してから、Ｔｇ／２以上Ｔｇ未満の温度で１分以上２００時間未満熱処理を行うことで本発明を完成した。
【００６９】
成型後の冷却温度は成型温度よりも低ければ何度でもよいが、好ましくはＴｇ−７０℃未満が、工程条件によってはＴｇ−５０℃未満が、更に好ましくはＴｇ−１０℃未満が好適である。成型温度のまま熱処理工程に進むのは、成型精度を損なうので好ましくない。
【００７０】
熱処理温度については、Ｔｇ／２未満では十分な効果が得られないばかりか、わずかな本発明の効果を得るために１０００時間以上かかり経済的ではないので、Ｔｇ／２以上Ｔｇ未満の温度領域で行う。熱処理温度が高いと同一効果を短時間で得ることができるので、（５×Ｔｇ／８）以上Ｔｇ未満の温度領域は好ましく、更に好ましくは（３×Ｔｇ／４）以上Ｔｇ未満の温度領域である。
【００７１】
熱処理時間については、熱処理温度を選択すれば２００時間以上でも本発明の効果が得られるが、経済的には２００時間未満である。しかし、あまり短時間であるといかなる温度を選択しても本発明の効果が得られないので、１分以上は必要である。好ましくは３０分以上であり、更に好ましくは１時間以上である。
【００７２】
《光学用樹脂レンズ》
本発明の光学用樹脂レンズは、上記の作製方法により得られるが、光学部品への具体的な適用例としては、以下のようである。
【００７３】
例えば、光学レンズや光学プリズムとしては、カメラの撮像系レンズ；顕微鏡、内視鏡、望遠鏡レンズなどのレンズ；眼鏡レンズなどの全光線透過型レンズ；ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などの光ディスクのピックアップレンズ；レーザビームプリンターのｆθレンズ、センサー用レンズなどのレーザ走査系レンズ；カメラのファインダー系のプリズムレンズなどが挙げられる。
【００７４】
光ディスク用途としては、ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などが挙げられる。その他の光学用途としては、液晶ディスプレイなどの導光板；偏光フィルム、位相差フィルム、光拡散フィルムなどの光学フィルム；光拡散板；光カード；液晶表示素子基板などが挙げられる。
【００７５】
これらの中でも、低複屈折性が要求されるピックアップレンズやレーザ走査系レンズとして好適であり、ピックアップレンズに最も好適に用いられる。
【００７６】
《ピックアップ装置》
本発明の光学用樹脂レンズの用途の一例として、光ディスク用のピックアップ装置に用いる対物レンズとして用いられる例を図１を用いて説明する。
【００７７】
本形態では、使用波長が４０５ｎｍのいわゆる青紫色レーザ光源を用いた「高密度な光ディスク」をターゲットとしている。この光ディスクの保護基板厚は０．１ｍｍであり、記憶容量は約３０ＧＢである。
【００７８】
図１は、本発明に用いられる光ピックアップ装置の一例を示す模式図である。光ピックアップ装置１において、レーザダイオード（ＬＤ）２は、光源であり、波長λが４０５ｎｍの青紫色レーザが用いられるが、波長が３９０ｎｍ〜４２０ｎｍである範囲のものを適宜採用することができる。
【００７９】
ビームスプリッタ（ＢＳ）３はＬＤ２から入射する光源を対物光学素子（ＯＢＬ）４の方向へ透過させるが、光ディスク（光情報記録媒体）５からの反射光（戻り光）について、センサーレンズ（ＳＬ）６を経て受光センサー（ＰＤ）７に集光させる機能を有する。
【００８０】
ＬＤ２から出射された光束は、コリメータ（ＣＯＬ）８に入射し、これによって無限平行光にコリメートされたのち、ビームスプリッタ（ＢＳ）３を介して対物レンズＯＢＬ４に入射する。そして光ディスク（光情報記録媒体）５の保護基板５ａを介して情報記録面５ｂ上に集光スポットを形成する。次いで、情報記録面５ｂ上で反射した後、同じ経路をたどって、１／４波長板（Ｑ）９によって偏光方向を変えられ、ＢＳ３によって進路を曲げられ、センサーレンズ（ＳＬ）６を経てセンサー（ＰＤ）７に集光する。このセンサーによって光電変換され、電気的な信号となる。
【００８１】
なお対物光学素子ＯＢＬ４は、樹脂によって射出成型された単玉の光学用樹脂レンズである。そしてその入射面側に絞り（ＡＰ）１０が設けられており、光束径が定められる。ここでは入射光束は３ｍｍ径に絞られる。そして、アクチュエータ（ＡＣ）１１によって、フォーカシングやトラッキングが行われる。
【００８２】
なお、光情報記録媒体の保護基板厚、更にピットの大きさにより、対物光学素子ＯＢＬ４に要求される開口数も異なる。ここでは、高密度な光ディスク（光情報記録媒体）５の開口数は０．８５としている。
【実施例】
【００８３】
以下、実施例により本発明を説明するが、本発明はこれらに限定されない。
【００８４】
実施例１
《光学用樹脂レンズ１の作製》：本発明
アペル５０１４ＤＰ（三井化学（株）製：ＤＳＣから求めたＴｇ：１２６℃）を用いてインライン射出成型機により、型締圧力５０ｔ、金型温度１２０℃、射出圧力６９．０ＭＰａで射出成型を行い、直径１ｃｍのレンズを２０個作製した。３０℃まで冷却した後、その中の１個を任意に選択しＴＭＡを測定した（図２）。３０℃冷却後１０分経過したレンズを１１３℃のオーブンで１０時間熱処理した。この熱処理後のレンズについてもＴＭＡを測定したところ、図３のように１２６℃から１５６℃の温度領域で増加関数型になった。
【００８５】
《光学用樹脂レンズ２の作製》：本発明
光学用樹脂レンズ１の作製において、熱処理温度を１００℃、熱処理時間２４時間にした以外は同様にして光学用樹脂レンズ２を作製した。この熱処理後のレンズについてもＴＭＡを測定したところ、図３と同様に１２６℃から１５６℃の温度領域で増加関数型になった。
【００８６】
《光学用樹脂レンズ３の作製》：本発明
光学用樹脂レンズ１の作製において、熱処理温度を８５℃、熱処理時間３６時間にした以外は同様にして光学用樹脂レンズ３を作製した。この熱処理後のレンズについてもＴＭＡを測定したところ、図３と同様に１２６℃から１５６℃の温度領域で増加関数型になった。
【００８７】
《光学用樹脂レンズ４の作製》：本発明
アペル５０１４ＤＰ（三井化学（株）製：ＤＳＣから求めたＴｇ：１２６℃）を用いてインライン射出成型機により、型締圧力５０ｔ、金型温度１２０℃、射出圧力６７．０ＭＰａで射出成型を行った。このとき樹脂フィード量１００ｇに対し０．５ｇのイルガノックス１０１０を添加しながら直径１ｃｍのレンズを１０個作製した。３０℃まで冷却した後その中の１個を任意に選択しＴＭＡを測定した（図４）。３０℃冷却後１０分経過したレンズを１１３℃のオーブンで３０分熱処理した。この熱処理後のレンズについてもＴＭＡを測定したところ、図５のように１２６℃から１５６℃の温度領域で減少関数型になった。
【００８８】
《光学樹脂レンズ５の作製》：比較例
アペル５０１４ＤＰ（三井化学（株）製：ＤＳＣから求めたＴｇ：１２６℃）について、インライン射出成型機を用い、型締圧力５０ｔ、金型温度１２０℃、射出圧力６９．０ＭＰａの条件下で射出成型を行い直径１ｃｍのレンズを作製した。
【００８９】
《光学樹脂レンズ６の作製》：比較例
光学用樹脂レンズ１の作製において、熱処理温度を３９℃、熱処理時間１６８時間にした以外は同様にして光学用樹脂レンズ６を作製した。この熱処理後のレンズについてもＴＭＡを測定したところ、図６のように１２６℃から１５６℃の温度領域で複雑になった。
【００９０】
《レンズの耐久性評価》
上記で得られた本発明の光学用樹脂レンズ１〜４、比較の光学用樹脂レンズ５、６の各々を図１に示すような光ピックアップ装置の対物レンズとして用い、６０℃の雰囲気下、１５ｍＷの青色レーザ光（波長４０５ｎｍ）を５００時間連続照射、２０００時間連続照射した時の各々の連続照射後のレンズの白濁の度合いを目視観察し、下記のようにランク評価した。得られた結果を以下に示す。
【００９１】
レンズ                          ５００時間      ２０００時間
光学用樹脂レンズ１（本発明）      ○              ○
光学用樹脂レンズ２（本発明）      ○              ○
光学用樹脂レンズ３（本発明）      ○              △
光学用樹脂レンズ４（本発明）      ○              △
光学用樹脂レンズ５（比較）        ×              ×
光学用樹脂レンズ６（比較）        ×              ×
○：白濁発生等が全くない（実用可）
△：僅かに白濁発生が観察される（実用可）
×：白濁発生等が明らかに観察される（実用不可）
上記から、比較のレンズ５、６に比べて、本発明の光学用樹脂レンズ１〜４は優れた耐久性を示すことが明らかである。
【図面の簡単な説明】
【００９２】
【図１】本発明の光学用樹脂レンズが対物レンズとして用いられている光ディスク用のピックアップ装置の一例を示す模式図である。
【図２】アペル５０１４ＤＰ成型物のＴＭＡで測定された収縮膨張曲線。
【図３】アペル５０１４ＤＰ成型物を１１３℃、１０時間熱処理した時のＴＭＡで測定された収縮膨張曲線。
【図４】アペル５０１４ＤＰにイルガノックス１０１０を加えた成型物のＴＭＡで測定された収縮膨張曲線。
【図５】アペル５０１４ＤＰにイルガノックス１０１０を加えた成型物を１１３℃、３０分熱処理した時のＴＭＡで測定された収縮膨張曲線。
【図６】アペル５０１４ＤＰ成型物を３９℃、１６８時間熱処理した時のＴＭＡで測定された収縮膨張曲線。
【符号の説明】
【００９３】
１  光ピックアップ装置
２  レーザダイオード
３  ビームスプリッタ
４  対物光学素子（対物レンズともいう）
５  光ディスク
５ａ  保護基板
５ｂ  情報記録面
６  センサーレンズ
７  センサー
８  コリメータ
９  １／４波長板
１０  絞り
１１  アクチュエータ
【図１】
2005234174.tif 000002
【図２】
2005234174.tif 000003
【図３】
2005234174.tif 000004
【図４】
2005234174.tif 000005
【図５】
2005234174.tif 000006
【図６】
2005234174.tif 000007